(57)【要約】 【課題】高い演色性を備える白色発光装置を提供する。【解決手段】実施形態の発光装置は、４２５ｎｍ以上４６５ｎｍ以下のピーク波長の光を発光を有する発光素子と、４８５ｎｍ以上５３０ｎｍ以下のピーク波長の光を発光する第１の蛍光体と、第１の蛍光体より長いピーク波長の光を発光する第２の蛍光体と、第２の蛍光体より長いピーク波長の光を発光する第３の蛍光体と、を備える。そして、発光素子のピーク波長をλ０（ｎｍ）、第１の蛍光体のピーク波長をλ１（ｎｍ）とする場合に、３０≦λ１−λ０≦７０である。【選択図】図１
2014203932.tif 000002
【特許請求の範囲】
【請求項１】
４２５ｎｍ以上４６５ｎｍ以下のピーク波長の光を発光する発光素子と、
４８５ｎｍ以上５３０ｎｍ以下のピーク波長の光を発光する第１の蛍光体と、
前記第１の蛍光体より長いピーク波長の光を発光する第２の蛍光体と、
前記第２の蛍光体より長いピーク波長の光を発光する第３の蛍光体と、を備え、
前記発光素子のピーク波長をλ０（ｎｍ）、前記第１の蛍光体のピーク波長をλ１（ｎｍ）とする場合に、３０≦λ１−λ０≦７０であることを特徴とする発光装置。
【請求項２】
前記第１、第２および第３の蛍光体が、シリコン（Ｓｉ）、アルミニウム（Ａｌ）、ストロンチウム（Ｓｒ）を含む酸窒化物蛍光体であることを特徴とする請求項１記載の発光装置。
【請求項３】
色温度が４６００Ｋ以上５４００Ｋ以下の光を発することを特徴とする請求項１または請求項２記載の発光装置。
【請求項４】
前記発光素子のピーク波長をλ０（ｎｍ）、前記第１の蛍光体ピーク波長をλ１（ｎｍ）とする場合に、３８≦λ１−λ０≦５７であることを特徴とする請求項１ないし請求項３いずれか一項記載の発光装置。
【請求項５】
前記第１、第２および第３の蛍光体が、混合されて樹脂中に含有されていることを特徴とする請求項１ないし請求項４いずれか一項記載の発光装置。
【発明の詳細な説明】
【技術分野】
【０００１】
本発明の実施形態は、発光装置に関する。
【背景技術】
【０００２】
発光ダイオード（Ｌｉｇｈｔ  Ｅｍｉｔｔｉｎｇ  Ｄｉｏｄｅ：ＬＥＤ）を用いた発光装置は、主に励起光源としてのＬＥＤチップと蛍光体との組み合わせから構成される。そして、その組み合わせによって様々な色の発光を実現することができる。
【０００３】
白色光を発する白色ＬＥＤ発光装置には、例えば、青色光を発する青色ＬＥＤと蛍光体との組み合わせが用いられている。蛍光体としては主に青色の補色である黄色蛍光体が使用され、擬似白色光ＬＥＤとして使用されている。その他にも青色光を発する青色ＬＥＤと、緑色蛍光体、黄色蛍光体、赤色蛍光体から選ばれる２種以上の蛍光体を組み合わせた白色ＬＥＤがある。
【０００４】
白色発光装置では、自然光に近い色を再現するために高い演色性、特に、高い平均演色評価数（Ｒａ）を実現することが望まれる。
【先行技術文献】
【特許文献】
【０００５】
【特許文献１】特開２００７−２６６５７９号公報
【発明の概要】
【発明が解決しようとする課題】
【０００６】
本発明が解決しようとする課題は、高い演色性を備える白色発光装置を提供することにある。
【課題を解決するための手段】
【０００７】
実施形態の発光装置は、４２５ｎｍ以上４６５ｎｍ以下のピーク波長の光を発光する発光素子と、４８５ｎｍ以上５３０ｎｍ以下のピーク波長の光を発光する第１の蛍光体と、第１の蛍光体より長いピーク波長の光を発光する第２の蛍光体と、第２の蛍光体より長いピーク波長の光を発光する第３の蛍光体と、を備える。そして、発光素子のピーク波長をλ０（ｎｍ）、第１の蛍光体ピーク波長をλ１（ｎｍ）とする場合に、３０≦λ１−λ０≦７０である。
【図面の簡単な説明】
【０００８】
【図１】第１の実施形態の発光装置の模式断面図である。
【図２】第１の実施形態の発光装置の発光スペクトルのシミュレーション結果を示す図である。
【図３】第１の実施形態の発光装置のＲａとルーメン当量の波長依存性を示す図である。
【図４】第１の実施形態の青色ＬＥＤのピーク波長λ０と緑色蛍光体のピーク波長λ１との関係を示す図である。
【図５】第２の実施形態の発光装置の模式断面図である。
【発明を実施するための形態】
【０００９】
本明細書中、発光素子や蛍光体のピーク波長とは、発光素子や蛍光体の発する光の分布の中で光強度が最大となる波長を意味する。また、ピーク強度とは、ピーク波長における光強度を意味する。なお、ピーク波長や光強度は、公知の光スペクトルアナライザや光パワーメータ等を用いて測定することが可能である。
【００１０】
以下、図面を用いて実施形態について説明する。
【００１１】
（第１の実施形態）
本実施形態の発光装置は４２５ｎｍ以上４６５ｎｍ以下のピーク波長の光を発光する発光素子と、４８５ｎｍ以上５３０ｎｍ以下のピーク波長の光を発光する第１の蛍光体と、第１の蛍光体より長いピーク波長の光を発光する第２の蛍光体と、第２の蛍光体より長いピーク波長の光を発光する第３の蛍光体と、を備える。発光素子のピーク波長をλ０（ｎｍ）、第１の蛍光体のピーク波長をλ１（ｎｍ）とする場合に、３０≦λ１−λ０≦７０である。
【００１２】
図１は、本実施形態の発光装置の模式断面図である。この発光装置１０は、白色光を発する白色発光装置である。特に、発光色が、色温度４６００Ｋ以上５４００Ｋ以下の昼白色となる白色発光装置（白色ＬＥＤ）である。
【００１３】
白色発光装置１０は、発光素子を実装する平面を有する基板１２を備えている。基板１２には、例えば、高反射材料が用いられる。
【００１４】
そして、４２５ｎｍ以上４６５ｎｍ以下のピーク波長の光を発する発光素子１４として、例えば、青色ＬＥＤが基板１２の平面上に実装されている。青色ＬＥＤは、例えば金のワイヤ１６を介して図示しない配線に接続されている。そして、この配線を介して外部から駆動電流が青色ＬＥＤに供給されることにより、青色ＬＥＤが励起用の青色光を発生する。
【００１５】
青色ＬＥＤは、例えば、発光層をＧａＩｎＮとするＡｌＧａＩｎＮ系ＬＥＤである。
【００１６】
発光素子１４上には、半球形状の透明樹脂からなる素子封止透明層１８が設けられている。透明樹脂は例えばシリコーン樹脂である。
【００１７】
さらに、素子封止透明層１８を覆うように、平面に対して垂直な断面における外周形状が半円状の第１の蛍光体層２０が形成されている。第１の蛍光体層２０には、発光素子１４から出射される光を励起光とし、５８０ｎｍ以上６６０ｎｍ未満のピーク波長の光を発光する第３の蛍光体が含有される。
【００１８】
第３の蛍光体は、赤色蛍光体である。第１の蛍光体層２０は、例えば、赤色蛍光体の粒子が、例えば、透明なシリコーン樹脂中に分散されて形成される。第１の蛍光体層２０は、青色ＬＥＤから発生された青色光を吸収して赤色光に変換する。
【００１９】
第１の蛍光体層２０を覆うように、平面に対して垂直な断面における外周形状が半円状の第２の蛍光体層２２が形成されている。第２の蛍光体層２２には、発光素子１４から出射される光を励起光とし、第１の蛍光体のピーク波長より短いピーク波長の光を発光する第２の蛍光体が含有される。
【００２０】
第２の蛍光体は、黄色蛍光体である。第２の蛍光体層２２は、例えば、黄色蛍光体の粒子が、例えば、透明なシリコーン樹脂中に分散されて形成される。第２の蛍光体層２２は、青色ＬＥＤから発生された青色光を吸収して黄色光に変換する。第２の蛍光体の発するピーク波長は、５３０ｎｍより大きく５８０ｎｍ未満である
【００２１】
第２の蛍光体層２２を覆うように、平面に対して垂直な断面における外周形状が半円状の第３の蛍光体層２４が形成されている。第３の蛍光体層２４には、発光素子１４から出射される光を励起光とし、第１および第２の蛍光体のピーク波長より短いピーク波長の光を発光する第１の蛍光体が含有される。
【００２２】
第１の蛍光体は、緑色蛍光体である。第３の蛍光体層２４は、例えば、緑色蛍光体の粒子が、例えば、透明なシリコーン樹脂中に分散されて形成される。第３の蛍光体層２４は、青色ＬＥＤから発生された青色光を吸収して緑色光に変換する。第１の蛍光体の発するピーク波長は、４８５ｎｍ以上５３０ｎｍ以下である
【００２３】
なお、発光素子のピーク波長をλ０（ｎｍ）、第１の蛍光体のピーク波長をλ１（ｎｍ）とする場合に、３０≦λ１−λ０≦７０である。
【００２４】
第２の蛍光体は、第１の蛍光体より長いピーク波長の光を発光し、第３の蛍光体は、第２の蛍光体より長いピーク波長の光を発光する。
【００２５】
本実施形態の白色発光装置１０は、上記構成を備えることにより、平均演色係数（Ｒａ）が９５以上と優れた演色性を実現することが可能となる。
【００２６】
図２は、本実施形態の発光装置の発光スペクトルのシミュレーション結果の一例を示す図である。シミュレーションは、実測した青色ＬＥＤのスペクトルと、実測した青色ＬＥＤによって励起された各蛍光体のスペクトルをもとに、スぺクトルを足し合わせることにより行った。
【００２７】
与えられる青色ＬＥＤのスペクトルに対して、緑色蛍光体のピーク波長を変化させ、合計したスペクトルの色度が５０００Ｋの昼白色（Ｃｘ＝０．３４５２、Ｃｙ＝０．３５１７）となるように各蛍光体のピーク強度比を調整した。
【００２８】
図２は、青色ＬＥＤから発せられる励起光のピーク波長λ０が４４５ｎｍの場合である。この場合、緑色蛍光体（第１の蛍光体）のピーク波長λ１が４９０ｎｍ、黄色蛍光体（第２の蛍光体）のピーク波長が５５０ｎｍ、赤色蛍光体（第３の蛍光体）のピーク波長が６３０ｎｍである。また、黄色蛍光体のピーク面積の黄色蛍光体と緑色蛍光体のピーク面積の和に対する比（黄色蛍光体ピーク面積／（黄色蛍光体ピーク面積＋緑色蛍光体最大ピーク面積）、以下単にＹ／（Ｙ＋Ｇ）比とも記載）は、０．６０である。この場合、ルーメン当量が２７１ｌｍ／Ｗ、Ｒａが９８となっている。なお、ピーク面積は重なったピークをそれぞれの成分に分離して算出される面積を意味する。
【００２９】
図３は、本実施形態の発光装置のＲａとルーメン当量の波長依存性を示す図である。ルーメン当量は、発光効率の理論値である。
【００３０】
緑色蛍光体（第１の蛍光体）のピーク波長λ１が４９０ｎｍの場合である。黄色蛍光体（第２の蛍光体）のピーク波長は５５０ｎｍ、赤色蛍光体（第３の蛍光体）のピーク波長は６３０ｎｍとした。そして、青色ＬＥＤのピーク波長λ０をかえて、それぞれのピーク波長λ０について、Ｙ／（Ｙ＋Ｇ）比を変化させ、色度が５０００Ｋの昼白色となるようシミュレーションを行った結果である。なお、赤色蛍光体のピーク面積の、黄色蛍光体と緑色蛍光体のピーク面積の和に対する比も、合計したスペクトルの色度が５０００Ｋの昼白色（Ｃｘ＝０．３４５２、Ｃｙ＝０．３５１７）となるよう調整している。
【００３１】
なお、黄色蛍光体（第２の蛍光体）のピーク波長が５３０ｎｍ以上５８０ｎｍ未満、赤色蛍光体（第３の蛍光体）のピーク波長が５８０ｎｍ以上６６０ｎｍの範囲にあれば、Ｒａの変化は小さいため、黄色蛍光体（第２の蛍光体）のピーク波長は５５０ｎｍ、赤色蛍光体（第３の蛍光体）のピーク波長は６３０ｎｍに固定した。すなわち、黄色蛍光体（第２の蛍光体）は比較的広い半値幅を持つため波長変動のＲａに対する影響が小さい。また、特に色温度が４６００Ｋ以上５４００Ｋ以下の範囲では、赤色蛍光体（第３の蛍光体）は少量しか用いないため、波長変動のＲａに対する影響が小さい。
【００３２】
なお、発光素子と緑色蛍光体のピーク波長が上記条件を充足する際に、Ｒａを高くする観点から、黄色蛍光体（第２の蛍光体）のピーク波長が５３５ｎｍ以上５６５ｎｍ以下であることが望ましい。また、同様の理由で、赤色蛍光体（第３の蛍光体）のピーク波長が６１５ｎｍ以上６４５ｎｍ以下であることが望ましい。
【００３３】
図３中、黒枠で囲った領域でＲａが、９５以上と高い演色性が実現される。図３で結果を示したと同様のシミュレーションを、緑色蛍光体（第１の蛍光体）のピーク波長λ１を変化させて行い、それぞれの場合にＲａが９５以上となる条件を求めた。
【００３４】
図４は、Ｒａ９５以上が実現される場合の、青色ＬＥＤのピーク波長λ０と緑色蛍光体のピーク波長λ１との関係を示す図である。破線はλ１−λ０＝ｋの直線である。
【００３５】
図４に示されるように、３０≦λ１−λ０≦７０の関係を充足することにより、９５以上のＲａが実現される。この際、０．１５≦Ｙ／（Ｙ＋Ｇ）≦０．７０である。
【００３６】
また、３８≦λ１−λ０≦５７、かつ、λ０≦４５５の関係を充足することが望ましい。この関係を充足することにより、９６以上のＲａが実現される。この際、０．３０≦Ｙ／（Ｙ＋Ｇ）≦０．７０である。
【００３７】
また、４３≦λ１−λ０≦５２、かつ、λ０≦４５５の関係を充足することがより望ましい。この関係を充足することにより、９７以上のＲａが実現される。この際、０．５０≦Ｙ／（Ｙ＋Ｇ）≦０．６５である。
【００３８】
また、本実施形態の第１の蛍光体は、例えば、シリコン（Ｓｉ）、アルミニウム（Ａｌ）、ストロンチウム（Ｓｒ）を含む酸窒化物蛍光体、いわゆるサイアロン蛍光体である。この蛍光体は、Ｓｒ３Ｓｉ１３Ａｌ３Ｏ２Ｎ２１の結晶構造と実質的に同じ結晶構造を備える母体を含み、この母体はＥｕで付活されている。
【００３９】
本実施形態の第１の蛍光体（緑色蛍光体）の化学組成は、下記一般式（１）で表わされる。
（Ｍ１−ｘ１ＥＣｘ１）３−ｙ１Ａｌ３＋ｚ１Ｓｉ１３−ｚ１Ｏ２＋ｕ１Ｎ２１−ｗ１      （１）
（式中、ＭはＳｒであり、Ｓｒの一部はＢａ、Ｃａ、およびＭｇから選ばれる少なくとも一種で置換されていてもよい。
ＥＣは、Ｅｕ、Ｃｅ、Ｍｎ、Ｔｂ、Ｙｂ、Ｄｙ、Ｓｍ、Ｔｍ、Ｐｒ、Ｎｄ、Ｐｍ、Ｈｏ、Ｅｒ、Ｃｒ、Ｓｎ、Ｃｕ、Ｚｎ、Ａｓ、Ａｇ、Ｃｄ、Ｓｂ、Ａｕ、Ｈｇ、Ｔｌ、Ｐｂ、Ｂｉ、およびＦｅから選ばれる元素である。
ｘ１、ｙ１、ｚ１、ｕ１、ｗ１は以下の関係を満たす。
０＜ｘ１≦１、
−０．１≦ｙ１≦０．３、
−３≦ｚ１≦１、
−３＜ｕ１−ｗ１≦１．５、
０＜２＋ｕ１、
０＜２１−ｗ１）
【００４０】
第１の蛍光体として、シリコン（Ｓｉ）、アルミニウム（Ａｌ）、ストロンチウム（Ｓｒ）を含む酸窒化物蛍光体を用いることにより、上記発光素子および各蛍光体のピーク波長の範囲を実現することが容易となる。また、高い発光効率を実現することが容易となる。
【００４１】
また、本実施形態の第２の蛍光体（黄色蛍光体）は、例えば、シリコン（Ｓｉ）、アルミニウム（Ａｌ）、ストロンチウム（Ｓｒ）を含む酸窒化物蛍光体、いわゆるサイアロン蛍光体である。この蛍光体は、Ｓｒ２Ｓｉ７Ａｌ３ＯＮ１３の結晶構造と実質的に同じ結晶構造を備える母体を含み、この母体はＣｅで付活されている。
【００４２】
本実施形態の第２の蛍光体の化学組成は、下記一般式（２）で表わされる。
（Ｍ１−ｘＣｅｘ）２ｙＡｌｚＳｉ１０−ｚＯｕＮｗ      （２）
（式中、ＭはＳｒであり、Ｓｒの一部はＢａ、Ｃａ、およびＭｇから選ばれる少なくとも一種で置換されていてもよい。
ｘ、ｙ、ｚ、ｕおよびｗは以下の関係を満たす。
０＜ｘ≦１、
０．８≦ｙ≦１．１、
２≦ｚ≦３．５、
０＜ｕ≦１
１．８≦ｚ−ｕ、
０＜ｗ、
１３≦ｕ＋ｗ≦１５）
【００４３】
第２の蛍光体として、シリコン（Ｓｉ）、アルミニウム（Ａｌ）、ストロンチウム（Ｓｒ）を含む酸窒化物蛍光体を用いることにより、高い発光効率を実現することが容易となる。
【００４４】
また、本実施形態の第３の蛍光体は、例えば、シリコン（Ｓｉ）、アルミニウム（Ａｌ）、ストロンチウム（Ｓｒ）を含む酸窒化物蛍光体、いわゆるサイアロン蛍光体である。この蛍光体は、Ｓｒ２Ｓｉ７Ａｌ３ＯＮ１３の結晶構造と実質的に同じ結晶構造を備える母体を含み、この母体はＥｕで付活されている。
【００４５】
本実施形態の第３の蛍光体（赤色蛍光体）の化学組成は、下記一般式（３）で表わされる。
（Ｍ１−ｘＥＣｘ）ａＳｉｂＡｌＯｃＮｄ      （３）
（式中、ＭはＳｒであり、Ｓｒの一部はＢａ、Ｃａ、およびＭｇから選ばれる少なくとも一種で置換されていてもよい。
ＥＣは、Ｅｕ、Ｃｅ、Ｍｎ、Ｔｂ、Ｙｂ、Ｄｙ、Ｓｍ、Ｔｍ、Ｐｒ、Ｎｄ、Ｐｍ、Ｈｏ、Ｅｒ、Ｃｒ、Ｓｎ、Ｃｕ、Ｚｎ、Ａｓ、Ａｇ、Ｃｄ、Ｓｂ、Ａｕ、Ｈｇ、Ｔｌ、Ｐｂ、Ｂｉ、およびＦｅから選ばれる元素である。
ｘ、ａ、ｂ、ｃ、ｄは以下の関係を満たす。
０＜ｘ＜０．４、
０．５５＜ａ＜０．８０、
２＜ｂ＜３、
０＜ｃ≦０．６、
４＜ｄ＜５）
【００４６】
第３の蛍光体として、シリコン（Ｓｉ）、アルミニウム（Ａｌ）、ストロンチウム（Ｓｒ）を含む酸窒化物蛍光体を用いることにより、高い発光効率を実現することが容易となる。
【００４７】
本実施形態の発光装置によれば、高い演色性を備える白色発光装置が実現される。また、青色ＬＥＤを励起光源として用いるため、紫外成分が極めて少ない。したがって、紫外光による発光装置の構成部品の劣化を抑制し、信頼性の高い発光装置が実現される。
【００４８】
（第２の実施形態）
本実施形態の発光装置は、第１、第２および第３の蛍光体が、混合されて樹脂中に含有されていること以外は、第１の実施形態と同様である。したがって、第１の実施形態と重複する内容については、記述を省略する。
【００４９】
図５は、本実施形態の発光装置の模式断面図である。この発光装置５０は、白色光を発する白色発光装置である。特に、発光色が、色温度４６００Ｋ以上５４００Ｋ以下の昼白色となる白色発光装置（白色ＬＥＤ）である。
【００５０】
発光装置５０は、素子封止透明層１８を覆うように、平面に対して垂直な断面における外周形状が半円状の蛍光体層３０が形成されている。蛍光体層３０には、例えば、第１の蛍光体（緑色蛍光体）、第２の蛍光体（黄色蛍光体）、第３の蛍光体（赤色蛍光体）の粒子が、例えば、透明なシリコーン樹脂中に混合されて分散されて形成される。
【００５１】
本実施形態の発光装置５０は、第１、第２および第３の蛍光体が、同一の樹脂層内に混合して含まれる。したがって、第１の実施形態と比較し、蛍光体層３０の形成が容易になる。
【００５２】
本実施形態の発光装置において、第１、第２および第３の蛍光体が、すべて、シリコン（Ｓｉ）、アルミニウム（Ａｌ）、ストロンチウム（Ｓｒ）を含む酸窒化物蛍光体、いわゆるサイアロン蛍光体であることが望ましい。第１、第２および第３の蛍光体をすべて、サイアロン蛍光体とすることにより、各蛍光体粒子の形状や重量が近くなり、蛍光体層を形成する際の、蛍光体粒子の分散性および分散後の均一性が向上する。したがって、均一な発光分布を備える白色発光装置が実現可能となる。
【００５３】
実施形態においては、発光層をＧａＩｎＮとするＡｌＧａＩｎＮ系ＬＥＤを用いる場合を例に説明した。発光層（活性層）として、ＩＩＩ−Ｖ族化合物半導体である窒化アルミニウムガリウムインジウム（ＡｌＧａＩｎＮ）、あるいはＩＩ−ＶＩ族化合物半導体である酸化マグネシウム亜鉛（ＭｇＺｎＯ）等を用いたＬＥＤを用いることが出来る。
【００５４】
例えば、発光層として用いるＩＩＩ−Ｖ族化合物半導体は、Ａｌ、Ｇａ、及びＩｎからなる群から選ばれた少なくとも１種を含む窒化物半導体である。この窒化物半導体は、具体的には、ＡｌｘＧａｙＩｎ（１−ｘ−ｙ）Ｎ（０≦ｘ≦１、０≦ｙ≦１、０≦（ｘ＋ｙ）≦１）と表わされるものである。このような窒化物半導体には、ＡｌＮ、ＧａＮ、及びＩｎＮの２元系、ＡｌｘＧａ（１−ｘ）Ｎ（０＜ｘ＜１）、ＡｌｘＩｎ（１−ｘ）Ｎ（０＜ｘ＜１）、及びＧａｙＩｎ（１−ｙ）Ｎ（０＜ｙ＜１）の３元系、更にすべてを含む４元系のいずれもが含まれる。Ａｌ、Ｇａ、及びＩｎの組成ｘ、ｙ、（１−ｘ−ｙ）に基づいて、紫外から青までの範囲の発光ピーク波長が決定される。また、ＩＩＩ族元素の一部をホウ素（Ｂ）、タリウム（Ｔｌ）等に置換することができる。更に、Ｖ族元素のＮの一部をリン（Ｐ）、ヒ素（Ａｓ）、アンチモン（Ｓｂ）、ビスマス（Ｂｉ）等に置換することができる。
【００５５】
同様に、発光層として用いるＩＩ−ＶＩ族化合物半導体は、Ｍｇ及びＺｎの少なくとも１種を含む酸化物半導体することができる。具体的には、ＭｇｚＺｎ（１−ｚ）Ｏ（０≦ｚ≦１）と表されるものがあり、Ｍｇ及びＺｎの組成ｚ、（１−ｚ）に基いて、紫外領域の発光ピーク波長が決定される。
【００５６】
また、蛍光層の透明基材としては、シリコーン樹脂を例に説明したが、励起光の透過性が高く、かつ耐熱性の高い任意の材料を用いることができる。そのような材料として、例えば、シリコーン樹脂の他に、エポキシ樹脂、ユリア樹脂、フッ素樹脂、アクリル樹脂、ポリイミド樹脂等が使用可能である。特に、入手し易く、取り扱いやすく、しかも安価であることから、エポキシ樹脂やシリコーン樹脂が好適に使用される。また、樹脂以外でも、ガラス、焼結体等を用いることもできる。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。例えば、一実施形態の構成を他の実施形態の構成に加えたり置き換えたりしてもかまわない。これら実施形態やその変形は、発明の範囲や要旨に含まれるとともに、特許請求の範囲に記載された発明とその均等の範囲に含まれる。
【符号の説明】
【００５８】
１０      発光装置
１４      発光素子
２０      第１の蛍光体層
２２      第２の蛍光体層
２４      第３の蛍光体層
３０      蛍光体層
５０      発光装置
【図１】
2014203932.tif 000003
【図４】
2014203932.tif 000004
【図５】
2014203932.tif 000005
【図２】
2014203932.tif 000006
【図３】
2014203932.tif 000007